(57)【要約】要約  本発明は３次元物体の製造方法に関し、３次元構造が、可視光及び／又は紫外線で固体高分子材料へと硬化できる組成物の層群の、個々の層の紫外及び／又は可視光線への一連の曝露による、一連の選択的硬化によって製造され、その後このようにして形成された３次元構造を用いることにより３次元物体を製造し、続いて３次元構造を３次元物体から除去することを含む方法において、３次元構造を除去することが、高分子材料を化学的に切断することに加えて、同時又は続いて材料を溶媒又は混合溶媒中で溶解すること及び／又は材料を融解することによって達成されることを特徴とする方法に関する。【選択図】なし【特許請求の範囲】
【請求項１】
３次元物体の製造方法であって、３次元構造が、可視光及び／又は紫外線で固体高分子材料へと硬化できる組成物の層群の、個々の層の紫外及び／又は可視光線への連続した曝露による、連続した選択的硬化によって製造され、その後このようにして形成された３次元構造を用いることにより３次元物体を製造し、続いて３次元構造を３次元物体から除去することを含み、３次元構造を除去することが高分子材料を化学的に切断すること、そして同時又は続いて材料を溶媒又は混合溶媒中で溶解すること及び／又は材料を融解することによって達成されることを特徴とする、方法。
【請求項２】
３次元構造を成形材料に導入し、かつ／又は成形材料をその中に導入し、次いで鋳型を提供するために硬化させ、かつ材料を化学的に切断するだけでなく溶解すること及び／又は融解することによって原型を除去し、その後当該３次元物体を鋳型中で鋳造し、かつ硬化させることによって、３次元構造を、鋳型を製造するために使用することを特徴とする、請求項１に記載の方法。
【請求項３】
３次元構造を、３次元物体を鋳造し、かつ硬化させる鋳型として使用し、次いで材料を化学的に切断すること及び溶解すること及び／又は融解することによって鋳型を除去することを特徴とする、請求項１に記載の方法。
【請求項４】
材料が溶解され、かつ溶媒がテトラヒドロフラン、ジオキサン、酢酸エチル、トルエン、及びこれら溶媒のうちの２つ以上の混合物から成る群から選択されることを特徴とする、請求項１〜３のいずれか１項に記載の方法。
【請求項５】
実質上無水の溶媒を使用することを特徴とする、前記請求項のいずれか１項に記載の方法。
【請求項６】
プラスチック材料の切断が少なくとも１つの酸又は塩基の使用により達成されることを特徴とする、前記請求項のいずれか１項に記載の方法。
【請求項７】
塩基が、ブチルアミン、ヘキシルアミン、オクチルアミン、及びこれら塩基のうちの２つ以上の混合物から成る群から選択されることを特徴とする、請求項６に記載の方法。
【請求項８】
酸が、蟻酸、酢酸、メタンスルホン酸、及びこれら酸のうちの２つ以上の混合物から成る群から選択されることを特徴とする、請求項６に記載の方法。
【請求項９】
可視光及び／又は紫外線で固体高分子材料へと硬化できる組成物であって、組成物が、
ａ）２０〜９０重量％の少なくとも１つの一般式
【化１】
2008544879.tif 000004
式中、
Ｒ’は、水素又はＣＨ３基を表し、
Ｘは、−ＣＯ−ＯＲ１、−ＣＯＮＲ１Ｒ２、−Ｏ−ＣＯＲ１、−ＯＲ１、−Ｃ６Ｈ５、又は−Ｚ−Ｒ−Ｙを表し、
式中、Ｒ１及びＲ２は、独立して炭素原子数３〜２０個の分枝型アルキルラジカル；１つ以上の直鎖又は分枝鎖アルキル基と置換されてもよく、かつ１つ以上のヘテロ原子を、好ましくは１つ、２つ、又は３つのヘテロ原子を環員として含んでもよい、６〜１０員の脂環式ラジカル；少なくとも１つの直鎖又は分枝鎖アルキレン基で架橋される炭素原子数６〜２０個の脂環式ラジカル；又は炭素原子数６〜３０個の芳香族ラジカルを表し、
Ｚは、−ＣＯ−Ｏ−又は−ＣＯ−ＮＨ−を表し、
Ｒは、炭素原子数１〜２０個の直鎖又は分枝鎖アルキレンラジカル；炭素原子数６〜１０個の脂環式ラジカル；又は炭素原子数６〜３０個の芳香族ラジカル、及び
Ｙは、−ＮＲ１Ｒ２、−Ｏ−ＣＯ−ＮＲ１Ｒ２、−ＮＨ−ＣＯ−ＯＲ１、−ＮＨ−ＣＯ−Ｒ１、−Ｏ−ＣＯ−Ｒ１、−ＣＯ−ＯＲ１、−ＣＯ−ＮＨＲ１又は−ＯＲ１を表す、
の化合物；
ｂ）５〜５０重量％の少なくとも１つの切断可能な架橋剤；
ｃ）０．０１（０，０１）〜５重量％の少なくとも１つの開始剤；
ｄ）０〜５重量％の少なくとも１つの共開始剤；及び
ｅ）０〜７０重量％の、充填剤、安定化剤、粘性調節剤、及び溶媒から成る群から選択される１つ以上の添加物
を含む、組成物。
【請求項１０】
成分ａ）において、Ｘが、−ＣＯ−ＯＲ１又は−ＣＯＮＲ１Ｒ２を表し、式中、Ｒ１及びＲ２が独立して、炭素原子数３〜１０個の分枝鎖アルキルラジカル；１つ以上のヘテロ原子を、好ましくは１つ又は２つのヘテロ原子を、環員として含んでもよい、６〜１０員の脂環式ラジカル；少なくとも１つの直鎖又は分枝鎖アルキレン基で架橋される炭素原子数６〜１６個の脂環式ラジカル；又は−Ｃ６Ｈ５を表すことを特徴とする、請求項９に記載の組成物。
【請求項１１】
成分ａ）が、メタクリル酸イソブチル、アクリル酸２−エチルヘキシル、アクリル酸シクロヘキシル、アクリル酸イソボルニル、ジイソブチルアクリルアミド、シクロヘキシルアクリルアミド、イソボルニルアクリルアミド、Ｎ−アクリルピペリジン、及びＮ−メチル−Ｎ−シクロヘキシルアクリルアミドから成る群から選択されることを特徴とする、請求項９又は１０に記載の組成物。
【請求項１２】
少なくとも１つの切断可能な架橋剤が、無水メタクリル酸、ビス（メタクリロイルオキシ）ジメチルシラン、ビス（メタクリロイルオキシ）テトラメチルジシロキサン、及びジメチルシリレン−ビス（メタクリル酸オキシエチレン）から選択されることを特徴とする、請求項９〜１１のいずれか１項に記載の組成物。
【請求項１３】
組成物が、有機溶媒中で可溶な固体高分子材料へと硬化できることを特徴とする、請求項９〜１２のいずれか１項に記載の組成物。
【請求項１４】
組成物が、酸又は塩基で切断可能な高分子材料へと硬化できることを特徴とする、請求項９〜１３のいずれか１項に記載の組成物。
【請求項１５】
組成物が、少なくとも１つの切断可能な架橋剤の少なくとも１つの結合を任意に化学的に切断した後、可融な高分子材料へと硬化できることを特徴とする、請求項９〜１４のいずれか１項に記載の組成物。
【請求項１６】
請求項１〜８のいずれか１項に記載の方法における、３次元構造の製造のための請求項９〜１４のいずれか１項に記載の組成物の使用。
【発明の詳細な説明】
【技術分野】
【０００１】
本発明は成形法に関し、より詳しくは放射線によって固体高分子材料へと硬化し得る組成物を使用するラピッドプロトタイピング法に関する。
【背景技術】
【０００２】
発明の背景
可視光又は紫外線で硬化できる配合物は、塗装、印刷及び電子工学といった多様な工学分野で知られている。成形技術におけるそのような組成物の使用も知られている。シェイプデポジション製造法（ＵＳ−Ａ−６，３４２，５４１）においては、例えば、複雑な成形部のための鋳型を、紫外線硬化型配合物を使って、ろうでできた基板上で紫外線を用いて液体配合物の層を硬化させ、この層を機械加工し、それからそれを新しいろうで取り囲むことによって製造する。この手順を、支持材料になる硬化組成物で満たされた望ましいろう型を得るまで繰り返す。続いて、支持材料を水性アルカリ液を使って溶出し、中空のろう型を更なる成形過程に使用する。
【０００３】
ＵＳ−Ａ−６，３７５，８８０には、成形法のための同様の支持材料であって、支持材料が、溶解することによって又は融解することによって除去される、支持材料が記載されている。しかしながら、これらの材料の化学組成に関する情報はない。
【発明の開示】
【発明が解決しようとする課題】
【０００４】
両成形技術の欠点は硬化後個々の各層の機械加工を要することであり、このことがアンダーカットでの複雑な成形部の製造を困難にするか、又は不可能にしている。更に、ＣＮＣ（コンピュータ数値制御）製造のための計画過程はかなり複雑である。
【０００５】
光造形法においては、これを選択的硬化によって防ぐ（Ｊ．−Ｃ．  Ａｎｄｒｅ，  Ａ．  Ｌｅ  Ｍｅｈａｕｔｅ，  ａｎｄ  Ｏ．  Ｄｅ  Ｗｉｔｔ，  ＦＲ−Ａ−２，５６７，６６８  （１９８６），  Ａ．  Ｊ．  Ｈｅｒｂｅｒｔ，  Ｊ．  Ａｐｐｌ．  Ｐｈｏｔｏ．  Ｅｎｇ．  ８（４），  １８５−１８８  （１９８２），  Ｃ．  Ｈｕｌｌ．，  ＵＳ−Ａ−４，５７５，３３０（４．５７５．３３０）  （１９８６））。構築用プラットフォーム上で、薄い樹脂層を樹脂浴中で（例えば紫外線レーザー光の走査又は選択的曝露によって）連続して選択的に硬化させ、機械稼動工程なしで成形部を得る。ＷＯ０１／１２６７９に記載された手順のような、これまでの手順で用いられたアクリル又はエポキシ樹脂に基づいた樹脂配合物を架橋して、つまり不溶性及び不融性の成分にして、例えば歯科工学におけるプラスチック製インサートのような最終生産物として使用する。
【０００６】
これは、そのような構成要素の特性が、用いた液体配合物の組成によって決定され、光で硬化できるという必要条件のために限られた程度にしか変えられないという欠点を伴う。他の材料でできた成形部の製造には、不溶性及び不融性の構成要素が鋳型製造のための原型として役立つさらなる工程が必要である。例えば、シリコーン鋳造では、原型をシリコーンに埋め込み、次いでこのようにして得られた軟シリコーン型から機械的に除去して得る。付随的な程度の関連する作業は別として、機械的除去は、この方法を複雑な構成要素の製造に不適切にするアンダーカットを伴わないか、又はごくわずかに伴う部分でのみ可能である。
【０００７】
別の可能性はインサート成形であって、無機材料の鋳型を原型の補助によって製造し、続いて原型を熱分解によって除去する。これには相当な量のエネルギーだけでなく、概ね６００℃までの温度に耐える鋳型材料も必要である。
【０００８】
或いは又、ＡＴ−Ａ−４１２，３９９には、選択的に硬化でき、かつ結果的に水溶性のポリマーになる光重合可能な水溶性の組成物が記載されている。これは深いアンダーカットを伴っていても、鋳型の機械処理なしで複雑な構成要素を製造する余地がある。
【０００９】
しかしながら、これらの水溶性材料は使用範囲が限られている。例えば、水系加工助剤は、それらが原型の膨潤及び可溶化につながるような成形過程には使用できない。更に、空気中の湿気ですら材料の膨潤を引き起こし得、寸法精度の減少や、それゆえ成形部の正確な幾何図形的外形の劣化につながる。
【００１０】
結果、水性配合物から加工されたいくつかの重要な材料、例えば、ゾル−ゲル化学又はゲルキャスティングの分野の材料、はこの過程に適していない。特にゲルキャスティングは従来のセラミック成型の方法よりもはるかに複雑な幾何図形的外形を製造する余地がある。ここでは水溶性の成形材料は適切でないが、それはそのようなセラミック構成要素は、水ベースのゲルから製造するからである。（Ｆ．  Ｃｏｓｔａ  ｅｔ  ａｌ．，  Ｊｏｕｒｎａｌ  ｏｆ  Ｎｏｎ−Ｃｒｙｓｔａｌｌｉｎｅ  Ｓｏｌｉｄｓ  ３４５−４６，  ７８７−７８９  （２００４），  Ｖ．Ｋ．  Ｐａｒａｓｈａｒ  ｅｔ  ａｌ．，  Ｍｉｃｒｏｅｌｅｃｔｒｏｎｉｃ  Ｅｎｇｉｎｅｅｒｉｎｇ  ６７−８，  ７１０−７１９  （２００３），  Ｙ．Ｆ．  Ｇｕ  ｅｔ  ａｌ．，  Ｃｅｒａｍｉｃｓ  Ｉｎｔｅｒｎａｔｉｏｎａｌ  ２５  （８），  ７０５−７０９  （１９９９）参照）。
【００１１】
例えば複雑な導管やネットワークを伴うハイドロゲル材料といった、医療応用のための生体材料を成形すること、又は生体適合性合成物及び生分解性合成物（例えば、グリコール酸やラクトンに基づく脂肪族ポリエステル；Ｓ．  Ｌｉｍｐａｎｕｐｈａｐ  ｅｔ  ａｌ．，  Ｊｏｕｒｎａｌ  ｏｆ  Ｍａｔｅｒｉａｌｓ  Ｓｃｉｅｎｃｅ−Ｍａｔｅｒｉａｌｓ  ｉｎ  Ｍｅｄｉｃｉｎｅ  １３（１２），  １１６３−１１６６（２００２）参照）に基づく骨格構造を製造することは、そのような水溶性組成物では不可能である。
【００１２】
水溶性組成物の更なる欠点は、ポリマーの水中での溶解率が一般的に低いことであり、これが結果として成形部分の製造過程を遅らせる場合がある。
【００１３】
従って、本発明の目的の１つは、成形手順、及び／又はそこで使用される硬化型組成物であって、選択的に硬化し得、かつ機械処理することなく複雑な構成要素用の機械的に安定な鋳型へと加工し得る、放射線硬化型配合物等の硬化型組成物を改善することによって、上記欠点を克服することである。これらの鋳型は現存する空気中の湿気のために膨潤してはならず、従って水系より加工された材料を使用することと同様に成形精度を改善する余地を与える。本発明のさらなる目的は、製造の間に利点となる改善した成形材料の機械的特性と同様に、適切な溶媒中における型の高い溶解率及び型の高速な融解を提供することである。
【課題を解決するための手段】
【００１４】
研究の過程において、我々は上記目標が、一方ではラピッドプロトタイピング法において形成された固体高分子材料を、溶媒中におけるその溶解及び／又はその融解以前に、又はそれと同時に化学的に切断することによって、そして他方ではその過程の間、水の存在をほぼ避けることによって達成し得ることを発見した。
【００１５】
従って、第一の側面においては、本発明は３次元物体の製造方法であって、３次元構造が、可視光及び／又は紫外線で固体高分子材料へと硬化できる組成物の層群の、個々の層の紫外及び／又は可視光線への連続した曝露による、連続した選択的硬化によって形成され、その後このようにして形成された３次元構造を用いることにより３次元物体を製造し、続いて３次元構造を３次元物体から除去する方法を提供する。本発明の方法は、３次元構造を除去することが、高分子材料を化学的に切断すること、及び同時又は続いて材料を溶媒又は混合溶媒中で溶解すること及び／又は材料を融解することによって達成されることを特徴とする。
【００１６】
この方法の変法では、３次元構造は、一方では鋳型を製造するための原型として使用し得、その中で本発明の３次元構造を成形材料に導入し、かつ／又は成形材料をその中に導入し、次いで鋳型を提供するために硬化させ、かつ材料を化学的に切断すること及び溶解すること及び／又は融解することによって原型を除去し、その後当該３次元物体を鋳型中で鋳造し、かつ硬化させる。他方では、３次元構造を鋳型として直接用いることができ、その中で３次元物体を鋳造し、かつ硬化させ、次いで材料を化学的に切断すること及び溶解すること及び／又は融解することによって鋳型を除去する。
【００１７】
ラピッドプロトタイピング法においては、前又は同時にした高分子材料の切断によって溶解又は融解の進行を援助して、それが溶解の進行の場合は溶媒の侵食を助長し、それゆえはるかに効率的で、残存物なく、かつ、上記で触れたように迅速に、溶解及び溶媒和させるので、これにより、溶解率又は融解率を極端に高くさせられる。他方、−融解の場合は−未切断の状態では不融の、又は（はるかに）より高温でのみ可融な高分子材料は、化学的切断に成功した後で、迅速に、かつわずかなエネルギーの投入のみで融解し得る。本発明の好ましい実施形態は両方の手順、即ち溶解と融解、の組み合わせを伴っていてもよく、それが結果的に、本方法の特に高い生産性に帰着する。従って、本発明の方法は、架橋された、特にこれまで当該分野において不可能と考えられてきた高度に架橋された高分子材料の使用をも含む。ただし、それらは切断可能の架橋部位を含む。そのような架橋された材料を使用することによって−型として使用される３次元構造とそれで製造される望ましい３次元物体の両方の−寸法精度を有意に改善し得る。
【００１８】
融解に加えて、又はそれに代えて、溶解工程を実行すれば、溶媒はなお水でよいが、本発明においては、当該溶媒は少なくとも１つが有機溶媒であることが好ましく、テトラヒドロフラン、ジオキサン、酢酸エチル、トルエン、及びこれら溶媒のうちの２つ以上の混合物から成る群から選択されることがより好ましい。その溶媒が実質上無水であることがよりいっそう好ましい。
【００１９】
水をほぼ防ぐことによって水系において見られる型の膨潤及び可溶化といった上記欠点を防ぐことができるので、その型は例えばゾル−ゲル法又はゲルキャスティングによって、例えば水性配合物の物体を製造するためにも使用し得る。
【００２０】
プラスチック材料の化学的切断は、固形プラスチックの化学結合を切断できる任意の試薬によって、例えば酸素又は他の、好ましくは強力な、酸化物の使用により酸化的にも、達成され得る。しかしながら、本発明によれば、切断は少なくとも１つの酸又は塩基の使用によって達成されるのが好ましく、そのことにより切断過程において反応率が高められる。使用された酸又は塩基は、有機溶媒における良好な可溶性を保証し水の使用をほぼ防ぐことを可能にするために、有機物の酸及び塩基が好ましい。当該塩基は、ブチルアミン、ヘキシルアミン、オクチルアミン、及びこれら塩基のうちの２つ以上の混合物から成る群から選択することがより好ましい。当該酸は、蟻酸、酢酸、メタンスルホン酸及びこれら酸のうちの２つ以上の混合物から成る群から選択することがより好ましい。
【００２１】
第二の側面においては、本発明は、可視光及び／又は紫外線で、切断可能の結合を含む固体高分子材料へと硬化できる組成物を提供する。その組成物は、
ａ）２０〜９０重量％の少なくとも１つの一般式
【００２２】
【化１】
2008544879.tif 000002
【００２３】
式中、
Ｒ’は、水素又はＣＨ３基を表し、
Ｘは、−ＣＯ−ＯＲ１、−ＣＯＮＲ１Ｒ２、−Ｏ−ＣＯＲ１、−ＯＲ１、−Ｃ６Ｈ５、又は−Ｚ−Ｒ−Ｙ
（式中、Ｒ１及びＲ２は、独立して炭素原子数３〜２０個の分枝型アルキルラジカル；１つ以上の直鎖型又は分枝型アルキル基と置換されてもよく、かつ１つ以上のヘテロ原子を、好ましくは１つ、２つ、又は３つのヘテロ原子を環員として含んでもよい、６〜１０員の脂環式ラジカル；少なくとも１つの直鎖又は分枝鎖アルキレン基で架橋される炭素原子数６〜２０個の脂環式ラジカル；又は炭素原子数６〜３０個の芳香族ラジカルを表し、
Ｚは、−ＣＯ−Ｏ−又は−ＣＯ−ＮＨ−を表し、
Ｒは、炭素原子数１〜２０個の直鎖又は分枝鎖アルキレンラジカル；炭素原子数６〜１０個の脂環式ラジカル；又は炭素原子数６〜３０個の芳香族ラジカル、及び
Ｙは、−ＮＲ１Ｒ２、−Ｏ−ＣＯ−ＮＲ１Ｒ２、−ＮＨ−ＣＯ−ＯＲ１、−ＮＨ−ＣＯ−Ｒ１、−Ｏ−ＣＯ−Ｒ１、−ＣＯ−ＯＲ１、−ＣＯ−ＮＨＲ１又は−ＯＲ１を表す、）を表す
の化合物；
ｂ）５〜５０重量％の少なくとも１つの切断可能な架橋剤；
ｃ）０．０１（０，０１）〜５重量％の少なくとも１つの開始剤；
ｄ）０〜５重量％の少なくとも１つの共開始剤；及び
ｅ）０〜７０重量％の、充填剤、安定化剤、粘性調節剤、及び溶媒から成る群から選択される１つ以上の添加物
を含む。
【００２４】
そのような放射線硬化型組成物及び配合物は必須成分として少なくとも１つの切断可能な架橋剤を含むが、酸又は塩基で加水分解できる架橋剤が好ましい。硬化後これらの本発明の配合物は、水性媒体に不溶性であって膨潤できない機械的に安定な成形部になり、鋳型を製造するための原型として、又は直接鋳型として使用し得る。続いて、上記のように、それを好ましくは有機、酸、又は塩基の成分を含む有機溶媒中で溶解すること及び／又はそれを融解することによって、その型から、又はその中に製造された３次元物体から除去する。その架橋構造にもかかわらず、特別な溶媒混合物を使用すると、同時の融解過程をしない場合でさえも、非架橋性又は水溶性鋳型の場合よりも相当に高い溶解率が得られる。
【００２５】
好ましい実施形態においては、成分ａ）において、Ｘが、−ＣＯ−ＯＲ１又は−ＣＯＮＲ１Ｒ２を表し、式中、Ｒ１及びＲ２が独立して、炭素原子数３〜１０個の分枝鎖アルキルラジカル、１つ以上のヘテロ原子を、好ましくは１つ又は２つのヘテロ原子を、環員として含んでもよい、６〜１０員の脂環式ラジカル、少なくとも１つの直鎖又は分枝鎖アルキレン基で架橋される炭素原子数６〜１６個の脂環式ラジカル、又は−Ｃ６Ｈ５を表す。成分ａ）は、メタクリル酸イソブチル、アクリル酸２−エチルヘキシル、アクリル酸シクロヘキシル、アクリル酸イソボルニル、ジイソブチルアクリルアミド、シクロヘキシルアクリルアミド、イソボルニルアクリルアミド、Ｎ−アクリルピペリジン、及びＮ−メチル−Ｎ−シクロヘキシルアクリルアミドから成る群から選択されることが特に好ましい。成分ａ）のような化合物を使用すると特に良好な結果につながる。例えば、分枝モノマーの使用により特により良好な硬化型高分子材料の機械的特性が得られ、それは成形過程における利点となる。例えば、ジブチルアクリルアミドホモポリマーは概ね２３のショア硬度を有するが、ジイソブチルアクリルアミドホモポリマーは７３のショア硬度を提供する。
【００２６】
従って少なくとも１つの切断可能又は加水分解可能な架橋剤は、メタクリル酸無水物、ビス（メタクリロイルオキシ）ジメチルシラン、ビス（メタクリロイルオキシ）テトラメチルジシロキサン及びジメチルシリレン−ビス（メタクリル酸オキシエチレン）から選択されるのが好ましい。
【００２７】
当該組成物は、前もった化学的切断をしない場合でさえも、有機溶媒中で可溶な固体高分子材料へと硬化できることが好ましく、特に高い溶解率を達成する。そして以下により詳細に記載するように、項目ａ）に列挙されるモノマーのポリマーを、即ち切断可能な架橋剤なしで、充填剤として、架橋されたポリマーへ添加しても、差し支えない。特に、それは酸又は塩基で切断可能な高分子材料へと硬化し得、３次元構造及び３次元物体を製造するために、本発明の第一の側面による方法の好ましい実施形態においても用いられる。
【００２８】
更に、当該組成物は、少なくとも１つの切断可能な架橋剤の少なくとも１つの結合を任意に化学的に切断した後、可融性の高分子材料へと硬化できることが好ましく、−有機溶媒中でそれを溶解することに代えて、又はそれに加えて−融解の進行を利用することで、そのことが、上述のように本発明の第一の側面による方法において、材料を特に迅速に除去する余地を与える。
【発明を実施するための最良の形態】
【００２９】
発明の詳細な説明
項目ａ）下に列挙される化合物は、紫外又は可視光線へ曝露することにより硬化することができる。本発明によれば、純粋モノマーか混合物のどちらかを使用し得る。更に、高分子モノマーが適しており、それらは一般的に既知の方法によって前記化合物から製造し得る。本発明の好ましい特徴はこれらモノマーから製造される高分子材料の、特に無水溶媒中での可溶性である。ＡＴ−Ａ−４１２，３９９の開示によれば、いくつかの同様のモノマー、例えば、同様の手段で置換される（メタ）アクリルアミドを含むが、その中の教示によれば、これらは間違いなく不可避的に水溶性ポリマーを生じさせるが、これは本発明によれば、好ましくないだけでなく、膨潤に関する問題を避けるために、避けることが望ましい場合もある。
【００３０】
ＡＴ−Ａ−４１２，３９９と本発明の間ではＲ１及びＲ２の定義において一貫性があるが、しかしながらそれは、まったく形式上だけのものである。ＡＴ−Ａ−４１２，３９９によれば、Ｒ１及びＲ２はそれぞれ水素か、又は「炭素原子数１〜６個のアルキレン基」のいずれかであるが、ここにおいてはそれらは「炭素原子数１〜６個の分枝型アルキルラジカル」又は「６〜１０員の脂環式ラジカル」を意味する。ＡＴ−Ａ−４１２，３９９を読んだことがあって、かつその中に開示された組成物から水溶性ポリマーを合成する課題に直面する当業者は、選択肢「炭素原子数１〜６個のアルキル基」の分枝型で、長鎖の典型的な化合物、又はシクロヘキシルラジカルはまず、選択しないであろう。しかし水溶性を最適化するために、むしろ直鎖で短鎖のアルキルラジカルを選択するであろう。彼らはこの選択肢を「炭素原子数１〜６個の直鎖型アルキル基」と無意識に解釈さえするかもしれない。
【００３１】
対照的に、本明細書中、Ｒ１及びＲ２のアルキル基は、有機溶媒中で可溶なポリマーを与えるよう選択するべきであり、加えて改良された機械的特性を有するべきだが、本発明によれば、それが、炭素原子数３〜２０個の分枝型ラジカル又は６〜１０員環の脂環式ラジカルが使用される理由である。上述のように、例えば、分枝型アルキル鎖では、同じ鎖長の非分枝型ラジカルよりも、ポリマーのショア硬度が有意に高くなる。類推すると、同様の原理（法則）が環状ラジカルに当てはまり、それは閉環分枝型ラジカルとみなされ得る。従って、「炭素原子数３〜６個の分枝型アルキルラジカル」及び「６員の脂環式ラジカル」の整合性とは、先行技術から既知の範囲の特定の選択のことを表し、これにより、ＡＴ−Ａ−４１２，３９９の発明者らに認識されたことがないか、又は望ましくないものですらある新しい効果を伴う、本発明の組成物が提供される。
【００３２】
本発明によれば、項目ｂ）に列挙される架橋剤は２官能性の又は多官能性の重合可能な化合物であって、重合可能なラジカルが無水、エステル、又はシリル基といった容易に切断可能又は加水分解可能な官能基を介して結合する。加水分解可能な架橋剤は本発明の組成物の本質的な特徴である。なぜならＡＴ−Ａ−４１２，３９９とは対照的に、重合中の架橋過程が機械的に安定な高寸法精度の型をもたらし、望ましい３次元物体の鋳造のために水性の配合物が用いられる場合に、その型が水中で膨潤しないからである。
【００３３】
ＡＴ−Ａ−４１２，３９９ではまた、本発明の切断可能な架橋剤として本明細書中に開示されるモノマー、即ち無水メタクリル酸にも言及されている。しかしながら、それが唯一の２官能性のモノマーである。更に、本発明のメカニズムは、切断可能な架橋剤を化学的に切断すること及び高分子材料を同時又は継続的に溶解すること及び／又は融解することに基づいているが、これはＡＴ−Ａ−４１２，３９９の発明者らには知られていなかった。これに反して、架橋されたポリマーはその一般的に低い可溶率のため望ましくなく、そこで（共）モノマーとして記載されている無水メタクリル酸はアクシデンタル・アンティシペーションとみなされるべきで、本発明の組成物におけるその使用は今一度選択発明とみなされるべきである。
【００３４】
項目ｃ）に列挙される開始剤は、ベンゾフェノン、チオキサントン、ベンゾイン類、ベンジルケタール類、ヒドロキシアルキルフェノン類、アミノアルキルフェノン類、アシルホスフィノキシド類、チタノセン類、フェロセン類、色素／共開始剤系、カンファーキノン又はベンジルといった１，２−ジケトン類、ケトクマリン、又はフェニルグリオキシル酸塩といった、放射線硬化技術から既知の光開始剤である。
【００３５】
２型光開始剤の場合は、その組成物は項目ｄ）に列挙される共開始剤、例えば３級脂肪族及び／又は芳香族アミン類、アリールスルフィン酸塩、エノラート類、チオ尿素類、又はバルビツール酸誘導体を、更に、わずか（＞０重量％）に含む。
【００３６】
項目ｅ）に列挙される添加剤は、例えば、液体の出発混合物の粘度を調整するため、又は硬化高分子材料の機械的安定性及び／又は可融性を改善するための充填剤である。本明細書中、ポリ（プロピレンオキシド）、ポリ（酢酸ビニル）又は項目ａ）に列挙されるモノマーのポリマーといった、オリゴマー及びポリマーを使用してもよい。酢酸セルロース又は酢酸酪酸セルロースといったセルロースに基づく誘導体も適している。
【００３７】
放射線硬化型組成物は、二酸化ケイ素、溶融石英、アルミナ、セラミックス、又は石英といった、分散性無機充填剤も含み得る。粒径は０．０１μｍ〜１００μｍの間で変化してもよい。
【００３８】
最後に、本組成物は、溶媒、重合阻害剤、感光剤、分散剤などといった添加剤も含み得る。
【００３９】
一般的に、ａ）〜ｅ）までのすべての構成成分は、本発明の効果、有機溶媒中でそれから製造される固体高分子材料の高い溶解率又はその良好な可融性が、任意の化学的分解の後に、影響されないように調和させなければならない。しかしながら、その溶解がさほど速く起きない特別な場合においては、比較的弱く架橋されたポリマーの溶解率及び／又は可融性を、適切な添加剤を選択することにより計画的に低下させ得る。当業者は個々の事情に応じて、容易に本系を調整し、及び適応させることができる。
【００４０】
本発明によれば、一般的に、以下の成分が好ましい。
メタクリル酸イソブチル、アクリル酸２−エチルヘキシル、アクリル酸シクロヘキシル、アクリル酸イソボルニル、ジイソブチルアクリルアミド、ジイソプロピルメタクリルアミド、Ｎ−メチル−Ｎ−シクロヘキシルアクリルアミド、Ｎ−（１，１，３，５−テトラメチル）オクチルアクリルアミド、シクロヘキシルアクリルアミド、イソボルニルアクリルアミド、Ｎ−アクリルピペリジン、といったモノマー；
無水メタクリル酸、無水２−メタクリロイルオキシドデカン酸、無水１６−メタクリロイルオキシヘキサデカン酸、例えば、ビス（メタクリロイルオキシ）ジメチルシラン、ビス（メタクリロイルオキシ）テトラメチルジシロキサン（ＥＰ  ６２４，８２７  Ａ１参照）、ジメチルシリレン−ビス（アクリル酸オキシエチレン）、ジメチルシリレン−ビス（メタクリル酸オキシエチレン）、又はテトラ（メタクリロイルオキシ）シランといった、（メタ）アクリル酸シリル類、ホウ酸アリル、トリス（２−メタクリロイルオキシエチル）ボレート、トリス（２−メタクリロイル）ボレート、トリス（Ｎ−（２−ヒドロキシエチル）アクリルアミド）ボレートといったホウ酸エステル類（ＵＳ−Ａ−３，７４３，６８６参照）と同様にＮ，Ｎ’−ビス（アクリロイル）シスタミン、２−ブテン−１，４−ジ（メタ）アクリレート、といった酸化的に切断可能の化合物；と同様にソルバイトジ（メタ）アクリレート、といった切断可能な架橋剤。
カンファーキノン、アシルホスフィノキシド類及びチタノセン類、といった光開始剤；
ジメチルアミノ安息香酸エチル、ジメチルアニリン、トリエタノールアミン、メチルジエタノールアミン、といった３級アミン類に基づく共開始剤；
酢酸酪酸セルロース、ポリ（メタクリル酸メチル）又はポリスチレンといった充填剤；
ハイドロキノン（ｈｙｄｒｏｃｈｉｎｏｎ）モノメチルエーテル及びアントラキノンに基づく感光剤といった添加剤。
【００４１】
本発明によれば、特に好ましいのは、
４０〜９０％の、ジイソブチルアクリルアミド、アクリル酸イソボルニル、アクリル酸シクロヘキシル、Ｎ−メチル−Ｎ−シクロヘキシルアクリルアミド、イソボルニルアクリルアミドといったモノマーの混合物；
５〜２５％の、架橋剤としての無水メタクリル酸又はジメチルシリレン−ビス（アクリル酸オキシエチレン）；
１〜５％の、光開始剤イルガキュア８１９（チバ）；及び
０〜４０％の、充填剤としての、酢酸酪酸セルロースから成る組成物である。
【００４２】
特定の量のモノマー、開始剤、共開始剤及び他の添加剤を混合し、そして、例えばＷＯ０１／１２６７９に記載された装置のように、その液体混合物を３次元物体を製造するためのラピッドプロトタイピングのセットアップにおける浴として使用する。ここで、望ましい構成要素の２Ｄ断面を構築用プラットフォーム上で選択的曝露によって製造する。当該光硬化型混合物の組成及び曝露時間に依存して、１μｍ〜１００μｍの硬化深度を達成する。構築用プラットフォームを下げることにより、硬化した第一の２Ｄ断面上に、再開された選択的曝露で次の層を形成する。このようにして、プラットフォームを段階的に下げることによって、及び光硬化段階を繰り返すことによって、完成された物体を得る。
【００４３】
次いで、前記物体は、例えばろう又はシリコーン成形材料中に埋め込むことによって、型を製造するための原型として使用し得る。本発明によれば、ろうを硬化した後、例えばＴＨＦ、ジオキサン、酢酸エチル、又はトルエンといった有機溶媒をｎ−ブチルアミン、ヘキシルアミン又はオクチルアミンといった有機塩基と組み合わせて使用することによって内部の材料を、溶出するが、ろうは侵食しない。それに代えて又は加えて、当該材料は、それがシリコーン材料よりも低い融点を有していれば融解して無くしてもよい。
【００４４】
次いで、このようにして得られた中空の型は、例えば熱可塑性の又は熱硬化性の、即ち架橋された、ポリマー、ゲルキャスティング用セラミックスによるセラミック成分（Ｊ．Ｓｔａｍｐｆｌ  ｅｔ  ａｌ．，  Ｍａｔｅｒｉａｌｓ  Ｓｃｉｅｎｃｅ  ａｎｄ  Ｅｎｇｉｎｅｅｒｉｎｇ  Ａ  ３３４（１−２），１８７−１９２（２００２），  Ａ．Ｃ．  Ｙｏｕｎｇ  ｅｔ  ａｌ．，  Ｊ．  Ａｍ．  Ｃｅｒａｍ．  Ｓｏｃ．  ７４（３），  ６１２−６１８  （１９９１）参照）など、いくつかの有機又は無機材料或いは複合材料の、物体を製造するために使用し得る。
【００４５】
或いは又、本発明の組成物は鋳型を製造するために直接使用し得る。本明細書中、その個々の層の選択的曝露は、硬化型材料の中空の物体を得るために制御し、その物体はそれから鋳型として使用する。型を−例えばエポキシ樹脂、不飽和ポリエステル樹脂、アクリル酸樹脂−といった液体樹脂混合物で充填し、その混合物をそれから型中で硬化させる。続いて、周囲の型を溶解、及び／又は融解するが、溶解の場合においては、通常の有機溶媒を、鋳型中に存在する成分を侵食しない有機塩基と組み合わせて使用してもよい。鋳型を製造するための本発明の組成物の使用は、それで製造される構成要素が化学的切断なしでは不溶及び／又は不融であるとき、例えば架橋されたポリマーから成る構成要素を製造するとき、特に好都合である。
【００４６】
特定の実施形態においては、本発明の組成物は可溶性の原型を製造するため、及びそれで製造される型を製造するための両方に用いられ得、本発明の切断及び溶解及び／又は融解過程が、３次元物体を製造するための１回の方法中において２度用いられ得る。これは、例えば、原型用に、酸で切断される高分子材料を使用すること、及びそれから製造される実際の型用に、塩基で切断される材料を使用することによって、又はその逆によって、及び／又はともに異なる溶媒中で可溶な２つの高分子材料を使用することによって、及び／又はその材料のうちの１つが有意に他の材料より低い融解温度を有するようにすることによって達成し得る。
【００４７】
本発明の組成物の１つの主要な利点は、たいていのポリマーが有機溶媒中では水中よりもはるかに速く溶けることである。驚くべきことに、切断可能又は加水分解可能な架橋剤を使用すると寸法精度を改善するだけでなく、溶解過程を加速したりもすることがわかった。この目的のために、例えば、ブチルアミン、ヘキシルアミン又はオクチルアミンといった塩基、又は蟻酸、酢酸、メタンスルホン酸といった有機酸を通常の有機溶媒に添加することがしばしば必要である。このことはＡＴ−Ａ−４１２，３９９において開示された水溶性の組成物に比して、成形部の製造において相当な利点を導く。
【００４８】
以下の実施例においては鋳型製造のための原型又は成形材料として、ラピッドプロトタイピング法において使用し得る発明の組成物を説明する。比較例は、うちいくつかがＡＴ−Ａ−４１２，（．）３９９から既知であるが、水溶性配合物を示し、その可溶性及び吸水量を本発明の配合物のそれらと比較している（表１）。可溶性を決定するために、（１０ｍｍ×５ｍｍ×４ｍｍ）の試料を対応する溶媒中で撹拌する。全量溶解に必要な時間を示して定量を行う（５分ごとの近似値で表示）。
【実施例】
【００４９】
実施例
実施例１                                                      重量％
モノマー      ジイソブチルアクリルアミド                        ８７
架橋剤        無水メタクリル酸                                  １０
光開始剤      イルガキュア８１９                                  ３
【００５０】
実施例２                                                      重量％
モノマー      ジイソブチルアクリルアミド                        ８７
架橋剤        ビス（メタクリロイルオキシ）ジメチルシラン        １０
光開始剤      イルガキュア８１９                                  ３
【００５１】
実施例３                                                      重量％
モノマー      ジイソブチルアクリルアミド                        ８６
架橋剤        無水メタクリル酸                                  １０
光開始剤      カンファーキノン                                    ２
共開始剤      ジメチルアミノ安息香酸エチル                        ２
【００５２】
実施例４                                                      重量％
モノマー      ジイソブチルアクリルアミド                        ８６
架橋剤        ビス（メタクリロイルオキシ）ジメチルシラン        １０
光開始剤      カンファーキノン                                    ２
共開始剤      ジメチルアミノ安息香酸エチル                        ２
【００５３】
実施例５                                                      重量％
モノマー      ジイソブチルアクリルアミド                        ７１
架橋剤        無水メタクリル酸                                  ２０
光開始剤      イルガキュア８１９                                  ３
充填剤        酢酸酪酸セルロース                                  ６
【００５４】
実施例６                                                      重量％
モノマー      ジイソブチルアクリルアミド                        ７１
架橋剤        ビス（メタクリロイルオキシ）ジメチルシラン        ２０
光開始剤      イルガキュア８１９                                  ３
充填剤        酢酸酪酸セルロース                                  ６
【００５５】
実施例７                                                      重量％
モノマー      アクリル酸イソボルニル                            ８０
架橋剤        無水メタクリル酸                                  １７
光開始剤      イルガキュア８１９                                  ３
【００５６】
実施例８                                                      重量％
モノマー      アクリル酸イソボルニル                            ８０
架橋剤        ビス（メタクリロイルオキシ）ジメチルシラン        １７
光開始剤      イルガキュア８１９                                  ３
【００５７】
実施例９                                                      重量％
モノマー      アクリル酸シクロヘキシル                          ６０
ジイソブチルアクリルアミド                        １２
架橋剤        無水メタクリル酸                                  １０
光開始剤      イルガキュア８１９                                  ３
充填剤        酢酸酪酸セルロース                                １５
【００５８】
実施例１０                                                    重量％
モノマー      アクリル酸シクロヘキシル                          ６０
ジイソブチルアクリルアミド                        １２
架橋剤        ビス（メタクリロイルオキシ）ジメチルシラン        １０
光開始剤      イルガキュア８１９                                  ３
充填剤        酢酸酪酸セルロース                                １５
【００５９】
比較例１（ＣＥ１）                                            重量％
モノマー      アクリル酸                                        ９７
光開始剤      イルガキュア８１９                                  ３
【００６０】
比較例２（ＣＥ２）                                            重量％
モノマー      アクリル酸                                        ８０
アクリル酸２−ジメチルアミノエチル                １７
光開始剤      イルガキュア８１９                                  ３
【００６１】
比較例３（ＣＥ３）                                            重量％
モノマー      アクリル酸                                        ６０
アクリル酸２−ジメチルアミノエチル                １７
光開始剤      イルガキュア８１９                                  ３
充填剤        ポリ（ビニルアルコール）                          ２０
【００６２】
比較例４（ＣＥ４）                                            重量％
モノマー      ジイソブチルアクリルアミド                        ８０
アクリル酸イソボルニル                            １７
光開始剤      イルガキュア８１９                                  ３
【００６３】
【表１】
2008544879.tif 000003
１）１Ｎ  ＮａＯＨ内
２）ＴＨＦ内
３）ＴＨＦ／ブチルアミン（１：１）内
【００６４】
表１においてはっきりと示すように、本発明の組成物から製造する試料は、現時点の技術水準による組成物から製造したものよりもはるかに（平均４０倍）わずかの空気中の湿気による膨潤しか示さず、有機溶媒に１０倍速く溶ける。有機塩基を加えることにより、溶解率を概ね２５〜３０％上げることができる。
【００６５】
比較例４と、本発明の実施形態である実施例、特にＣＥ４と同一のモノマーを使用するが、本発明の架橋剤の添加を伴う実施例１，２，７及び８との比較により、ＣＥ４において達成する水分吸収容量は同水準であるが、しかし溶解はなお、本発明の実施形態より３倍の時間がかかることがわかる。
【００６６】
更に、使用される架橋剤のみが異なる実施例の対１／２、３／４、５／６、及び９／１０の比較により架橋剤としてより疎水的なビス（メチルオキシルオキシ）ジメチルシラン−無水メタクリル酸と比較して−の使用によりいっそう低い水分吸収が導かれることがわかる。その上、シラノールエステル結合の容易な切断可能性が更に２０〜２５％だけ溶解を進める。
【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
３次元物体の製造方法であって、３次元構造が、可視光及び／又は紫外線で固体高分子材料へと硬化できる組成物の層群の、個々の層の紫外及び／又は可視光線への連続した曝露による、連続した選択的硬化によって製造され、その後このようにして形成された３次元構造を用いることにより３次元物体を製造し、続いて３次元構造を３次元物体から除去することを含み、３次元構造を除去することが高分子材料を化学的に切断すること、そして同時又は続いて材料を溶媒又は混合溶媒中で溶解すること及び／又は材料を融解することによって達成されることを特徴とする、方法。
【請求項２】
３次元構造を成形材料に導入し、かつ／又は成形材料をその中に導入し、次いで鋳型を提供するために硬化させ、かつ材料を化学的に切断するだけでなく溶解すること及び／又は融解することによって原型を除去し、その後当該３次元物体を鋳型中で鋳造し、かつ硬化させることによって、３次元構造を、鋳型を製造するために使用することを特徴とする、請求項１に記載の方法。
【請求項３】
３次元構造を、３次元物体を鋳造し、かつ硬化させる鋳型として使用し、次いで材料を化学的に切断すること及び溶解すること及び／又は融解することによって鋳型を除去することを特徴とする、請求項１に記載の方法。
【請求項４】
材料が溶解され、かつ溶媒がテトラヒドロフラン、ジオキサン、酢酸エチル、トルエン、及びこれら溶媒のうちの２つ以上の混合物から成る群から選択されることを特徴とする、請求項１〜３のいずれか１項に記載の方法。
【請求項５】
実質上無水の溶媒を使用することを特徴とする、前記請求項のいずれか１項に記載の方法。
【請求項６】
プラスチック材料の切断が少なくとも１つの酸又は塩基の使用により達成されることを特徴とする、前記請求項のいずれか１項に記載の方法。
【請求項７】
塩基が、ブチルアミン、ヘキシルアミン、オクチルアミン、及びこれら塩基のうちの２つ以上の混合物から成る群から選択されることを特徴とする、請求項６に記載の方法。
【請求項８】
酸が、蟻酸、酢酸、メタンスルホン酸、及びこれら酸のうちの２つ以上の混合物から成る群から選択されることを特徴とする、請求項６に記載の方法。
【請求項９】
請求項１〜８のいずれか１項に記載の３次元物体の製造方法において、可視光及び／又は紫外線で固体高分子材料へと硬化できる組成物の使用であって、組成物が、
ａ）２０〜９０重量％の少なくとも１つの一般式
【化１】
2008544879.tif 000005
式中、
Ｒ’は、水素又はＣＨ３基を表し、
Ｘは、−ＣＯ−ＯＲ１、−ＣＯＮＲ１Ｒ２、−Ｏ−ＣＯＲ１、−ＯＲ１、−Ｃ６Ｈ５、又は−Ｚ−Ｒ−Ｙを表し、
式中、Ｒ１及びＲ２は、独立して炭素原子数３〜２０個の分枝型アルキルラジカル；１つ以上の直鎖又は分枝鎖アルキル基と置換されてもよく、かつ１つ以上のヘテロ原子を、好ましくは１つ、２つ、又は３つのヘテロ原子を環員として含んでもよい、６〜１０員の脂環式ラジカル；少なくとも１つの直鎖又は分枝鎖アルキレン基で架橋される炭素原子数６〜２０個の脂環式ラジカル；又は炭素原子数６〜３０個の芳香族ラジカルを表し、
Ｚは、−ＣＯ−Ｏ−又は−ＣＯ−ＮＨ−を表し、
Ｒは、炭素原子数１〜２０個の直鎖又は分枝鎖アルキレンラジカル；炭素原子数６〜１０個の脂環式ラジカル；又は炭素原子数６〜３０個の芳香族ラジカル、及び
Ｙは、−ＮＲ１Ｒ２、−Ｏ−ＣＯ−ＮＲ１Ｒ２、−ＮＨ−ＣＯ−ＯＲ１、−ＮＨ−ＣＯ−Ｒ１、−Ｏ−ＣＯ−Ｒ１、−ＣＯ−ＯＲ１、−ＣＯ−ＮＨＲ１又は−ＯＲ１を表す、
の化合物；
ｂ）５〜５０重量％の少なくとも１つの切断可能な架橋剤；
ｃ）０．０１（０，０１）〜５重量％の少なくとも１つの開始剤；
ｄ）０〜５重量％の少なくとも１つの共開始剤；及び
ｅ）０〜７０重量％の、充填剤、安定化剤、粘性調節剤、及び溶媒から成る群から選択される１つ以上の添加物
を含む、組成物の使用。
【請求項１０】
成分ａ）において、Ｘが、−ＣＯ−ＯＲ１又は−ＣＯＮＲ１Ｒ２を表し、式中、Ｒ１及びＲ２が独立して、炭素原子数３〜１０個の分枝鎖アルキルラジカル；１つ以上のヘテロ原子を、好ましくは１つ又は２つのヘテロ原子を、環員として含んでもよい、６〜１０員の脂環式ラジカル；少なくとも１つの直鎖又は分枝鎖アルキレン基で架橋される炭素原子数６〜１６個の脂環式ラジカル；又は−Ｃ６Ｈ５を表すことを特徴とする、請求項９に記載の使用。
【請求項１１】
成分ａ）が、メタクリル酸イソブチル、アクリル酸２−エチルヘキシル、アクリル酸シクロヘキシル、アクリル酸イソボルニル、ジイソブチルアクリルアミド、シクロヘキシルアクリルアミド、イソボルニルアクリルアミド、Ｎ−アクリルピペリジン、及びＮ−メチル−Ｎ−シクロヘキシルアクリルアミドから成る群から選択されることを特徴とする、請求項９又は１０に記載の使用。
【請求項１２】
少なくとも１つの切断可能な架橋剤が、無水メタクリル酸、ビス（メタクリロイルオキシ）ジメチルシラン、ビス（メタクリロイルオキシ）テトラメチルジシロキサン、及びジメチルシリレン−ビス（メタクリル酸オキシエチレン）から選択されることを特徴とする、請求項９〜１１のいずれか１項に記載の使用。
【請求項１３】
組成物が、有機溶媒中で可溶な固体高分子材料へと硬化できることを特徴とする、請求項９〜１２のいずれか１項に記載の使用。
【請求項１４】
組成物が、酸又は塩基で切断可能な高分子材料へと硬化できることを特徴とする、請求項９〜１３のいずれか１項に記載の使用。
【請求項１５】
組成物が、少なくとも１つの切断可能な架橋剤の少なくとも１つの結合を任意に化学的に切断した後、可融な高分子材料へと硬化できることを特徴とする、請求項９〜１４のいずれか１項に記載の使用。
【国際調査報告】
2008544879.tif 000006
2008544879.tif 000007
2008544879.tif 000008
2008544879.tif 000009